FR 2302285 A1 19760924 FR 7506274 A 19750228 La présente invention est relative à un procédé de fabrication d'un matériau de construction. Un des buts de l'invention consiste à réaliser un matériau de construction imitant le marbre. Actuellement on sait reconstituer des plaques de marbre en déposant dans un moule des morceaux de marbre, dont les dimensions sont de Tordre de plusieurs centimètres, et en agglomérant ces morceaux à l'aide d'un mortier constitué par un mélange de poudre de marbre et de résine synthétique. La plaque moulée est ensuite polie comme une plaque de marbre naturel. Un tel procédé est coûteux puisqu'il faut utiliser des morceaux de marbre relativement gros puis polir laplaque moulée. le procédé de l'invention, qui remédie à ces inconvénients, consiste à utiliser des grains de silice ou de marbre, d'un diamètre de l'ordre du centième de millimètre, à mélanger ces grains avec une résine polyester à laquelle on incorpore des colorants et à couler ce mélange dans un moule reproduisant en creux l'empreinte du matériau à réaliser, le fond du dit moule étant réalisé en un matériau parfaitement poli. De cette façon, on peut obtenir en une seule opération un matériau, sous forme d'une plaque par exemple, pouvant entre utilisé dès le démoulage,et ce,sans qu'il soit nécessaire d'effectuer des Opérations de polissage. D'autres avantages et caractéristiques de l'invention appa rateront mieux par la description qui va suivre faite en se référant au dessin annexé à titre d'exemple indicatif seulement, sur lequel : La figure 1 est une vue en perspective éclatée d'un moule permettant la mise en oeuvre du procédé de l'invention. La figure 2 est une vue en perspective du moule monté Selon le procédé de l'invention, le matériau de base est constitué par deapetits grains de silice ou de marbre, agglomérés au moyen d'une résine polyester de faible viscosité, de l'ordre. de 0,2 à 0,7 Poise. les grains dé silice ou de marbre ont un diamètre moyen qui est de l'ordre du centième de millimètre. Dans la pratique on utilise aussi des grains, ayant un diamètre de l'ordre du micron, mélangés à des grains plus gros. Compte tenu du diamètre des grains, ceux-ci présentent une couleur blanchâtre qui est indépendante de la couleur propre du matériau utilisé. En effet, on sait que. pour les grains de marbre la couleur caractéristique apparatt lorsque le diamètre des grains est de l'ordre d'un millimètre. De ce fait, il est nécessaire d'incorporer des colorants au mélange. Cette incorporation se fait de la façon suivante Dans un premier récipient on mélange les grains et la résine avec incorporation d'un colorant blanc, tandis qu'on répète ltopération dans un second récipient avec incorporation du colorant caractéristique puis on malaxe, séparément, pour obtenir deux putes homogènes. Â ce moment, on réuni les deux pates obtenues et on malaxe légèrement de façon à ne pas obtenir une plate présentant une couleur homogène, puis on coule dans le moule. le moule se compose d'une plaque 1, dont la face apparente est parfaitement polie, reposant sur une armature rigide 2. La plaque 1 peut entre réalisée en acier inoxydable poli, en acier chromé, en un matériau dénommé FORMICA", voire mSme en verre. Sur la plaque 1 sont disposées des baguettes 3, formant bordures de contenance, dont la hauteur est égale à l'épaisseur de la plaque à obtenir. De préférence, les champs~4, internes, des baguettes 3 sont réalisés dans le même matériau que celui de la plaque 1 de façon à entre parfaitement lisses. L'ensemble est disposé dans un cadre 5 et y est maintenu par tous moyens appropriés tels que des pinces (non représentées). Lorsque le moule est monté et avant de couler le mélange on recouvre sa surface apparente à l'aide d'un film de résine, incolore, puis on coule le mélange. L'expérience a montré que ce procédé nécessitait une proportion importante de résine. Aussi l'invention prévoit d'utiliser des grains plus gros d'un diamètre toutefois inférieur à un cen timètre. De très bons résultats ont été obtenus en utilisant les proportions suivantes - Grains de l'ordre du micron : une partie en poids - Grains de l'ordre du 1/100 de mm : deux parties en poids - Grains de l'ordre de 0,5 mm : deux parties en poids - Grains de l'ordre de 1,5 mm :........ : une partie en poids - Résine polyester : - 15 % du total. D'une façon générale, la proportion de résine peut varier entre 10 à 25%. Comme les grains dont le diamètre est de l'ordre de 1,5 mm sont naturellement colorés, il importe qu'ils ne tombent pas au fond du moule. Ce résultat est obtenu en soumettant le moule à des vibrations dont la direction est sensiblement perpendiculaire au plan du moule. De cette façon, l'expérience a montré que les grains les plus gros tendaient à rester à la partie supérieure de la couche, tandis que ceux les plus fins tombaient au fond. les plaques obtenues selon le procédé de l'invention présentent des qualités mécaniques bien supérieures à celles du marbre naturel. De plus, elles sont pratiquement inertes aux agents chimiques susceptibles d'attaquer, normalement la pierre ou le marbre. il faut noter que le procédé de l'invention peut être utilisé même si la plaque 7 présente des protubérances ou des creux. De cette façon, on peut obtenir des plaques présentant des ornementations variées. Enfin, il faut signaler que le procédé de l'invention n'est pas limité à l'obtention d'un matériau imitant le marbre puisque, par le choix Judicieux des colorants,il est possible de réaliser dés nuances pratiquement infinies. REVENDICATIONS 1 - Procédé de fabrication d'un matériau de construction consistant à utiliser des grains de silice ou de marbre très petits, à les mélanger avec adjonction d'une résine polyester très fluide à laquelle on incorpore des colorants et à couler le mélange dans un moule dont la surface interne, préalablement recouverte d'un film de résine polyester incolore, est parfaitement lisse. 2 - Procédé de fabrication selon la revendication 1 consistant à utiliser des grains dont le diamètre est de l'ordre du centième de millimètre et des grains dont le diamètre est de l'ordre du micron. 3 - Procédé de fabrication selon l'une quelconque des revendications 1 et 2 consistant à utiliser, de plus, des grains dont le diamètre est de l'ordre de 0,5 millimètre et des grains dont le diamètre est de l'ordre de 1,5 millimètres. 4 - Procédé de fabrication selon la revendication 3 consistant à utiliser le mélange suivant - Grains de l'ordre du micron : ......... une partie en poids - Grains de l'ordre de 1/100 de mm : .... deux parties en poids - Grains de l'ordre de 0,5 mm : ......... deux parties en poids - Grains de l'ordre de 1,5 mm : ..,....., une partie en poids - Résine polyester : ................ de 10 à 25% du total 5 - Procédé selon l'une quelconque des revendications 1 à 4,consistant à soumettre le moule à des vibrations ayant pour effet d'écarter les grains les plus gros de la surface du moule. 6 - Procédé de fabrication selon l'une quelconque des revendications 1 à 5 consistant à utiliser un moule constitué par une plaque parfaitement polie, reposant sur une armature rigide, sur laquelle on dispose des bordures de contenance à champs internes parfaitement lisses, l'ensemble étant ensuite placé et fixé dans un cadre.